РЕЛЬСЫ ИЗ ПЕРЛИТНОЙ СТАЛИ С ПРЕВОСХОДНОЙ ИЗНОСОСТОЙКОСТЬЮ И УДАРНОЙ ВЯЗКОСТЬЮ

1. Перлитный рельс, выполненный из стали, содержащей, в массовых процентах:
С: 0,65-1,20%;
Si: 0,05-2,00%
Mn: 0,05-2,00% и
REM: 0,0005-0,0500%,
при необходимости также включает в себя один или больше компонентов из группы, состоящей из: Са: 0,0005%-0,0150%, Al: 0,0040%-0,50%, Со: 0,01%-1,00%, Cr: 0,01%-2,00%, Мо: 0,01%-0,50%, V: 0,005%-0,50%, Nb: 0,002%-0,050%, В: 0,0001%-0,0050%, Cu: 0,01%-1,00%, Ni: 0,01%-1,00%, Ti: 0,0050%-0,0500%, Mg: 0,0005%-0,0200%, Zr: 0,0001%-0,2000%, N: 0,0060-0,02000,
при остальной части, приходящейся на долю Fe и неизбежных примесей,
в котором в головной части рельса головная поверхностная часть, проходящая от поверхностей угловой части и верхней части головки на глубину 10 мм имеет перлитную структуру, и твердость HV головной поверхностной части находится в диапазоне от 320 до 500.
2. Перлитный рельс по п.1,
в котором среднее значение отношений (L/D) длин длинной стороны (L) к длинам короткой стороны (D) включений на основе сульфида Mn, которые наблюдаются в произвольном поперечном разрезе в продольном направлении перлитной структуры, равно 5,0 или меньше.
3. Перлитный рельс по п.2,
в котором сталь содержит также, в массовых процентах, S≤0,0100%, и
2
2
включения на основе Mn с длинами длинной стороны (L) в диапазоне от 1 мкм до 50 мкм присутствуют в количестве на единицу площади в диапазоне от 10/мм до 100/мм в произвольном поперечном разрезе, выполненном в продольном направлении перлитной структуры.